(57)【要約】【課題】フッ化水素酸等の危険なエッチング溶液を大量に使用せずに、ガラス製やシリコン製の基体を用いて形成されたマイクロ流路等の流路を、流路内壁面の平滑性を確保しながら低コストで形成することができる方法を提供する。【解決手段】第１の基体の表面に溝を形成する第一の加工工程と、前記溝が形成された前記第１の基体の表面に第２の基体を接合する接合工程と、前記溝の中にエッチング溶液を流してウェットエッチングを行う第二の加工工程とを含むことを特徴とする、流路の形成方法。【選択図】  図１
2017156290.tif 000002
【特許請求の範囲】
【請求項１】
第一の基体の表面に溝を形成する第一の加工工程と、前記溝が形成された前記第一の基体の表面に第二の基体を接合する接合工程と、前記溝の中にエッチング溶液を流してウェットエッチングを行う第二の加工工程とを含むことを特徴とする、流路の形成方法。
【請求項２】
前記エッチング溶液を前記溝に注入するための注入口と、前記溝に注入した前記エッチング溶液を前記溝から排出するための排出口とを形成する工程をさらに含む、請求項１に記載の流路の形成方法。
【請求項３】
前記注入口と前記排出口とを、前記エッチング溶液により溶解されないかあるいは溶解困難である基体に形成することを特徴とする、請求項２に記載の流路の形成方法。
【請求項４】
前記第一の基体と前記第二の基体とが、同じ材料であることを特徴とする、請求項１〜３のいずれか一項に記載の流路の形成方法。
【請求項５】
前記第一の基体と前記第二の基体とが、異なる材料であることを特徴とする、請求項１〜３のいずれか一項に記載の流路の形成方法。
【請求項６】
前記第二の基体の前記第一の基体と接合される表面に、二以上の異なる材料からなる積層構造物を形成する工程をさらに含み、前記第二の加工工程において前記積層構造物が部分的に溶解除去されることを特徴とする、請求項１〜５のいずれか一項に記載の流路の形成方法。
【請求項７】
前記第一の加工工程が、フォトリソグラフィ−エッチング加工、ドリル加工、レーザー加工、ダイシング加工およびミリング加工の中から選ばれる少なくとも１つの加工方法で行われることを特徴とする、請求項１〜６のいずれか一項に記載の流路の形成方法。
【請求項８】
前記第二の加工工程において、前記エッチング溶液を前記溝の中に流す方向を変えることを特徴とする、請求項１〜７のいずれか一項に記載の流路の形成方法。
【請求項９】
前記第二の加工工程において、前記エッチング溶液を流す前記溝の温度を場所によって変えることを特徴とする、請求項１〜７のいずれか一項に記載の流路の形成方法。
【請求項１０】
前記流路が、マイクロ流路チップのマイクロ流路であることを特徴とする、請求項１〜９のいずれか一項に記載の流路の形成方法。
【発明の詳細な説明】
【技術分野】
【０００１】
本発明は、流路の形成方法に関し、特に、分析などに使用されるマイクロ流路チップの流路の形成方法に関する。
【背景技術】
【０００２】
少量の試料をマイクロ流路内で反応させることにより、短時間で分析などを行う試みが近年多くなされている。マイクロ流路を形成する基体には、ガラス、シリコン、プラスチック、ゴムなどその目的に合わせて種々の材料が用いられる。例えば、光透過性が求められる場合には、プラスチックやガラスが選択される。プラスチックは射出成型により所望の形状の流路チップを安価に形成できるというメリットがあるが、一方で、耐熱性や耐薬品性において必要な特性を満たさない場合がある。また、耐薬品性や耐熱性が求められる場合には、ガラスやシリコンが基体として選択される。ガラスやシリコンからなる基体に、流路を形成する方法として、ウェットエッチング、ドライエッチング、ドリル等による切削、あるいはレーザー光による加工などが挙げられる。
【０００３】
ウェットエッチングは、流路を形成する箇所が開口したレジストパターニングを施した基体をエッチング溶液中に浸漬して行われる。ウェットエッチングは、エッチングが等方的に進み、また、エッチングレートが比較的速いという特徴がある。これに対してエッチングガス中でプラズマを発生させてエッチングを行うドライエッチングは、深さ方向のみエッチングすることも可能であり、かつその深さのコントロールが容易である（非特許文献１参照）。ドリルやレーザー光による加工は、レジストマスクパターニングを施す必要が無いが、加工面が比較的粗くなるという特徴を有する。（特許文献１、非特許文献２参照）
【先行技術文献】
【特許文献】
【０００４】
【特許文献１】特許第５６９６６２６号公報
【非特許文献】
【０００５】
【非特許文献１】「マイクロリアクターの開発と応用」吉田淳一監修、シーエムシー出版、ｐ３９〜ｐ４０
【非特許文献２】産業都立産業技術研究所研究報告第７号、２００４年、ｐ９〜ｐ１２
【発明の概要】
【発明が解決しようとする課題】
【０００６】
遺伝子解析を行う場合、解析の前処理でＰＣＲ（ポリメラーゼ連鎖反応）法によるＤＮＡの増幅がなされる場合が多々ある。ＰＣＲ法では、流路内の温度は１００℃近くまで加熱する必要が有ることから、ＰＣＲ法によるＤＮＡの増幅をマイクロ流路内で行う場合、ガラス製のマイクロ流路が多く選択される。また、流路内壁面の平滑性が求められるため、その加工方法としてウェットエッチングやドライエッチングが用いられる。
【０００７】
ガラスをウェットエッチングにより加工する場合、エッチング溶液としてフッ化水素酸が用いられるが、これは強い腐食性を有し、人体に及ぼす影響が大きい。そのため使用したフッ化水素酸を廃棄する場合、これを多量の消石灰水溶液中に攪拌して中和し、沈殿ろ過してフッ化カルシウムとして廃棄する必要がある。また、フッ化水素酸が多量に漏洩した際には、その処理作業は困難を極める。したがって、フッ化水素酸の使用量は極力少なくすることが求められる。
【０００８】
ドライエッチングを用いる場合、そのエッチングレートが極めて遅いため、数十ミクロンから数百ミクロンの深さの流路を形成するには多くの時間を要する。また、ドライエッチング装置は真空装置であることからランニングコストが高く、加えて加工安定性を得るために、十分な装置管理が求められる。
【０００９】
そこで、上記従来技術の問題点に鑑みて、本発明は、フッ化水素酸等の危険なエッチング溶液を大量に使用せずに、ガラス製やシリコン製の基体を用いて形成されたマイクロ流路等の流路を、流路内壁面の平滑性を確保しながら低コストで形成することができる方法を提供することを目的とする。
【課題を解決するための手段】
【００１０】
本発明の流路の形成方法は、第一の基体の表面に溝を形成する第一の加工工程と、前記溝が形成された前記第一の基体の表面に第二の基体を接合する接合工程と、前記溝の中にエッチング溶液を流してウェットエッチングを行う第二の加工工程とを含むことを特徴とする。
【発明の効果】
【００１１】
本発明の流路の形成方法によれば、平滑な壁面を有するマイクロ流路等の流路を容易かつ低コストで作製することが可能である。
【図面の簡単な説明】
【００１２】
【図１】本発明の流路形成方法の工程の概要を説明する図である。
【図２】本発明の実施例１の流路形成方法を説明する模式的断面図である。
【図３】本発明の実施例２の流路形成方法を説明する模式的断面図である。
【図４】本発明の実施例３の流路形成方法を説明する模式的断面図である。
【図５】本発明の実施例４の流路形成方法を説明する模式的断面図である。
【発明を実施するための形態】
【００１３】
本発明の流路の形成方法は、第一の基体の表面に溝を形成する第一の加工工程と、前記溝が形成された前記第一の基体の表面に第二の基体を接合する接合工程と、前記溝の中にエッチング溶液を流してウェットエッチングを行う第二の加工工程とを含む（図１参照）。
本発明の方法の詳細を以下に説明する。
【００１４】
（基体）
本発明の方法により流路が形成される代表的なものとして、複数の基体からなる流路チップが挙げられ、少なくとも１つの基体接合界面に流路が形成される。基体の材料には、流路を形成する一般的な材料が用いられ、例えば、ガラス、シリコン、樹脂、ゴムあるいは金属が挙げられる。一つの流路チップに用いられる基体は、同じ材料であっても良いし、異なる材料であっても良い。さらに、基体接合面に配線等の構造体を形成した基体を用いても良い。
【００１５】
（第一の加工工程）
本発明の第一の加工工程では、少なくとも１つの基体（第一の基体）表面に、エッチング溶液を流すことが可能な溝を形成する。本工程における溝形成は、所望の流路幅よりも狭く、かつ所望の流路深さよりも浅い加工が可能で、かつ部分的に所望の位置に加工可能な方法が好ましい。その様な加工方法には、フォトリソグラフィ−エッチング加工、ドリル加工、レーザー加工、ダイシング加工あるいはミリング加工が挙げられる。
【００１６】
（接合工程）
第一の加工工程で溝が形成された基体の表面に別の基体（第二の基体）を接合し、接合界面に形成された溝の開口部を塞ぐ。ただし、この溝は、ウェットエッチング溶液を流し入れる為の注入口とこれを排出する為の排出口とに連通するようにし、この部分に於いては局部的に開口している。接合は、選択された基体材料に適した一般的な接合方法が使用可能であり、陽極接合、拡散接合、常温接合、反応接合、共晶接合あるいは接着剤を用いた接着が使用可能である。なお、注入口及び排出口の加工は、ドリル加工やレーザー加工で行なうことができ、注入口及び排出口は、溝が形成された基体に設けてもよいし、接合時に溝の両端部に位置するように別の基体に設けてもよい。
【００１７】
（第二の加工工程）
第一の加工工程により形成された溝に注入口からウェットエッチング溶液を流し入れると共に、排出口から排出する。このとき、注入口や排出口の周囲がエッチングされない様に、ウェットエッチング溶液をチューブ等により注入口まで運び、チューブと注入口を連結することが好ましい。溝に注入されたウェットエッチング溶液は溝壁面を溶解しながら溝の中を排出口へ向かって進む。排出口から排出されたウェットエッチング溶液は、排出口に連結されたチューブ等を通じて回収される。ウェットエッチング溶液を注入する際には、排出口側の液圧を周囲の圧力よりも低くし、注入口や排出口からウェットエッチング溶液が漏れ出ない様にすることが好ましい。
ウェットエッチング溶液は、一般的に使用されているものが用いられ、フッ酸水溶液、水酸化カリウム、水酸化メチルアンモニウム、塩化第二鉄溶液、りん酸溶液、塩酸などが挙げられる。
【００１８】
ウェットエッチング溶液は、溝の中で基体を溶解させながら進むため、注入口側と比べ、排出口側でエッチングレートが遅くなる。したがって、一方向のみからウェットエッチング溶液を流し入れた場合は、形成される流路は、注入口側がやや断面積の広い形状となる。もし、流路の形状を注入側と排出口側のどちらに於いても同様の形状にしたい場合には、ウェットエッチング溶液の流す方向を変えると良い。すなわち、例えば、ウェットエッチングを行う前半は、注入口側からウェットエッチング溶液を流し、後半では排出口側から流すと良い。あるいは、ウェットエッチング溶液を流す溝の温度を場所によって変えてもよい。すなわち、例えば、注入口側から排出口側に向かって高くなるように、溝壁面の温度勾配を付けても良い。
【００１９】
また、異種材料からなる基体を用いる場合、あるいは基体接合面に一方の基体とは異なる材質からなる構造体が形成されている場合において、一方の基体を溶解可能なウェットエッチング溶液と、他方の基体あるいは構造体を溶解可能なウェットエッチング溶液を時間的に区切って、あるいは混合して流しても良い。
【００２０】
以下、本発明を実施例に基づいて具体的に説明する。ただし、本発明はこれらの実施例に限定されるものではない。
【００２１】
［実施例１］
第一の基体１１１および第二の基体１１２が共に板厚が０．６２５ｍｍの石英基板であるマイクロ流路を本発明の方法により形成する例を図２を参照して説明する。
【００２２】
第一の基体１１１の片側の面にダイサー１３１を用いて溝１２１を形成する（図２（ａ）参照）。本実施例で用いるダイシングブレードは幅１５０μｍのものを使用した。溝形成時には、第一の基体の表面にダイシングブレードを徐々に近づけていき、最大深さ３０μｍの溝を形成する。
【００２３】
次いで、形成した溝の両端部にドリル１３２を用いて貫通孔を形成し、注入口１２２および排出口１２３とする（図２（ｂ）参照）。
第二の基体１１２の一方の面と第一の基体１１１の溝１２１形成面の表面をプラズマアッシングした後に、アッシングした面同士を接触させて重ね、加圧して接合する。
【００２４】
注入口１２２および排出口１２３にウェットエッチング溶液を流す注入口側の配管１３３および排出口側の配管１３４を接続し、５０％フッ酸水溶液を流し入れる（図２（ｃ）参照）。配管１３３および配管１３４はフッ酸耐性のあるテフロン（登録商標）製とする。また、配管１３３と配管１３４は、第一の基体１１１に一定の圧力で押し付ける。注入口側のウェットエッチング溶液は大気圧程度とし、排出口側に接続された配管１３４を通じてポンプでウェットエッチング溶液を吸引して、溝１２１内に９分間ウェットエッチング溶液を流す。その後、配管１３４からウェットエッチング溶液を流し入れる様にし、ポンプにより配管１３３からウェットエッチング溶液を吸引して、９分間ウェットエッチング溶液を溝１２１内に流す。
【００２５】
続いて、ウェットエッチング溶液を純水に切換えて、溝内に残留するウェットエッチング溶液を１０分間洗浄除去する。
さらに、配管１３３および配管１３４を通じてドライエアーを流し入れ、配管内の純水を除去する。
上記の工程により、深さが約７０μｍで幅が約１９０μｍのマイクロ流路が形成される（図２（ｄ）参照）。
【００２６】
［実施例２］
第一の基体２１１に板厚が０．６２５ｍｍの石英基板を用い、第二の基体２１２に板厚が０．７２５ｍｍのシリコンウエハを用いるマイクロ流路を本発明の方法により形成する例を図３を参照して説明する。
【００２７】
第一の基体２１１の片側の面に歯先φ１００μｍのエンドミル２３１を用いて深さ１０μｍの溝２２１を形成する（図３（ａ）参照）。
【００２８】
また、基体接合後に、形成した溝２２１の両端部に位置する第二の基体２１２の箇所にドリル２３２を用いて貫通孔を形成し、注入口２２２および排出口２２３とする（図３（ｂ）参照）。
【００２９】
第一の基体２１１の溝２２１形成面と第二の基体２１２の一方の面の表面をプラズマアッシングした後に、アッシングした面同士を接触させて重ね、加圧して接合する。
注入口２２２および排出口２２３にウェットエッチング溶液を流す注入口側の配管２３３および排出口側の配管２３４を接続し、実施例１と同様に５０％フッ酸水溶液を流し入れる（図３（ｃ）参照）。
【００３０】
続いて、実施例１と同様に、溝２２１内を洗浄し、さらにドライエアーにより配管内の純水を除去する。
上記の工程により、第一の基体２１１の溶解のみが進み、第二の基体２１２は溶解されない（溶解困難）ため、図３（ｄ）における流路底面はシリコンウエハの平滑性がほぼ保たれる。また、注入口２２２と排出口２２３の径は、ドリルによる開口寸法がほぼ保たれる。本実施例により作製されたマイクロ流路は、流路の深さが約３０μｍで幅が約１４０μｍである。
【００３１】
［実施例３］
第一の基体３１１として０．２６ｍｍのシリコンウエハを用い、第二の基体３１２および第三の基体３１３として共に板厚が０．６２５ｍｍの石英基板を用いて、本発明の方法によりマイクロ流路を形成する例を図４を参照して説明する。
【００３２】
第一の基体３１１の片側の面にピコ秒レーザー光３３１を用いて溝３２１を形成する。用いるレーザー光の波長は３５５ｎｍである。溝幅はおよそ１０μｍである（図４（ａ）参照）。
【００３３】
次いで、ＹＡＧレーザー加工装置を用いてトレパニングを行い、第二の基体３１２に直径３００μｍの貫通孔を形成し、注入口３２２および排出口３２３とする。ＹＡＧレーザー光３３２の波長は１０６４ｎｍである（図４（ｂ）参照）。
第一の基体３１１の両面と第二の基体３１２の一方の面、および第三の基体３１３の一方の面の表面をプラズマアッシングした後に、純水で洗浄し、アッシングした面同士を接触させて重ね、加圧して接合する。この時、第一の基体の溝３２１形成面と第二の基体を接合し、第一の基体の溝３２１形成面と反対側の面と第三の基体を接合させる。
【００３４】
注入口３２２および排出口３２３にウェットエッチング溶液を流す注入口側の配管３３３および排出口側の配管３３４を接続し、水酸化カリウム溶液を流し入れる（図４（ｃ）参照）。配管３３３および配管３３４は水酸化カリウム耐性のあるクロロスルホン化ポリエチレン製とする。また、配管３３３と配管３３４は、第二の基体３１２に一定の圧力で押し付ける。注入口側のウェットエッチング溶液は大気圧程度とし、排出口側に接続された配管３３４を通じてポンプでウェットエッチング溶液を吸引して、溝３２１内に２０分間ウェットエッチング溶液を流す。
【００３５】
続いて、ウェットエッチング溶液を純水に切換えて、溝内に残留するウェットエッチング溶液を１０分間洗浄除去する。
さらに、配管３３３および配管３３４を通じてドライエアーを流し入れ、配管内の純水を除去する。
上記の工程により、注入口３２２と排出口３２３との間に挟まれた領域のシリコンが溶解する。石英は殆ど溶解しないため、おおよそ第一の基体の厚さ０．２６ｍｍの深さの流路が形成される。また、形成された流路の幅は約５０μｍである（図４（ｄ）参照）。
【００３６】
［実施例４］
第一の基体４１１および第二の基体４１２が共に板厚が０．６２５ｍｍの石英基板であり、基体接合面に温度センサが形成されたマイクロ流路を本発明の方法により形成する例を図５を参照して説明する。
【００３７】
実施例２（図３（ａ）（ｂ）参照）と同様に、第一の基体４１１の片側の面にエンドミルを用いて溝４２１を形成し、形成した溝の両端部にドリルを用いて貫通孔を形成し、注入口４２２および排出口４２３とする。
【００３８】
第二の基体４１２の一方の面の表面に、レジストパターニング４３５を施した後、スパッタリングによりチタン膜（１０ｎｍ）４３６、プラチナ膜（１１０ｎｍ）４３７および金膜（５００ｎｍ）４３８からなる積層膜を形成する（図５（ａ）参照）。次いで、レジストを剥離し、リフトオフ法により所望の形状の配線を形成する。その後、さらに化学気相成長法によりテトラエトキシシランを材料として酸化シリコン膜４３９を形成した（図５（ｂ）参照）。配線形成により生じた酸化シリコン膜表面の凹凸を化学機械研磨法により平滑化し、第二の基体４１２の表面に、二以上の異なる材料からなる積層構造物を形成する（図５（ｃ）参照）。
【００３９】
第一の基体４１１の溝４２１形成面と第二の基体４１２の配線形成面の表面をプラズマアッシングした後、純水により洗浄し、両表面を接触させて接合した（図５（ｄ）参照）。さらに、３００℃で加熱し、両基体を強固に接合させた。
注入口４２２および排出口４２３にウェットエッチング溶液を流す注入口側の配管４３３および排出口側の配管４３４を接続し、５０％フッ酸水溶液を流し入れる。配管４３３および配管４３４はフッ酸耐性のあるテフロン（登録商標）製とする。また、配管４３３と配管４３４は、第一の基体４１１に一定の圧力で押し付ける。注入口側のウェットエッチング溶液は大気圧程度とし、排出口側に接続された配管４３４を通じてポンプでウェットエッチング溶液を吸引して、溝４２１内に１４分間ウェットエッチング溶液を流す。その後、配管４３４からウェットエッチング溶液を流し入れる様にし、ポンプにより配管４３３からウェットエッチング溶液を吸引して、１４分間ウェットエッチング溶液を溝４２１内に流す。
【００４０】
続いて、ウェットエッチング溶液を純水に切換えて、溝内に残留するウェットエッチング溶液を１０分間洗浄除去する（図５（ｅ）参照）。
次いで、金をエッチングするエッチング溶液として、ヨウ素およびヨウ化カリウムを主成分とする水溶液をフッ酸水溶液と同様に流し入れる。本エッチング溶液を約２分間流し、流路内の金膜４３８を除去する。
【００４１】
その後、ウェットエッチング溶液を純水に切換えて、溝内に残留するウェットエッチング溶液を１０分間洗浄除去する。
さらに、配管４３３および配管４３４を通じてドライエアーを流し入れ、配管内の純水を除去する。
上記の工程により積層構造物を部分的に溶解除去して、流路内に注入した検体溶液が接触する領域のみプラチナ膜が露出した温度センサが形成されたマイクロ流路チップを作製することが可能である。本マイクロ流路チップの流路の深さは約４０μｍで幅は約１６０μｍである（図５（ｆ）参照）。
【産業上の利用可能性】
【００４２】
本発明の流路の形成方法により、流路内壁面が平滑な流路を容易に作製することが可能となり、分析などに使用されるマイクロ流路チップなどの流路の形成に利用することができる。
【符号の説明】
【００４３】
１１１、２１１、３１１、４１１  第一の基体
１１２、２１２、３１２、４１２  第二の基体
３１３  第三の基体
１２１、２２１、３２１、４２１  溝（流路）
１２２、２２２、３２２、４２２  注入口
１２３、２２３、３２３、４２３  排出口
１３１  ダイサー
１３２、２３２  ドリル
１３３、２３３、３３３、４３３  注入口側の配管
１３４、２３４、３３４、４３４  排出口側の配管
２３１、４３１  エンドミル
３３１  ピコ秒レーザーのレーザー光
３３２  ＹＡＧレーザーのレーザー光
４３５  レジストパターン
４３６  チタン膜
４３７  プラチナ膜
４３８  金膜
４３９  酸化シリコン膜
【図１】
2017156290.tif 000003
【図２】
2017156290.tif 000004
【図３】
2017156290.tif 000005
【図４】
2017156290.tif 000006
【図５】
2017156290.tif 000007